(57)【要約】【課題】炭素繊維強化プラスチック（ＣＦＲＰ）を主材とする樹脂複合材に関し、制振性、強度に優れ、毒性や環境への負荷が小さい樹脂複合材を提供する。【解決手段】炭素繊維強化プラスチック中にトリアジン化合物が分散してなる構成を備えた樹脂複合材を提案する。【選択図】なし【特許請求の範囲】
【請求項１】
炭素繊維強化プラスチック中にトリアジン化合物が分散してなる構成を備えた樹脂複合材。
【請求項２】
請求項１に記載の樹脂複合材を用いてなる梁構造部材。
【発明の詳細な説明】
【技術分野】
【０００１】
本発明は、炭素繊維強化プラスチック（以下「ＣＦＲＰ」とも称する）を主材とする樹脂複合材、特に梁構造部材等として好適に使用することができる樹脂複合材に関する。
【背景技術】
【０００２】
従来からロボットや搬送装置には、軽量で強度を十分有する産業用梁構造部材が使用されており、この種の産業用梁構造部材として、炭素繊維を含有する炭素繊維強化プラスチックを多層構造に積層してなる産業用梁構造部材が知られている（例えば特許文献１参照。）。
【０００３】
この種の産業用梁構造部材、特にロボットや搬送装置などに用いられる産業用梁構造部材には優れた制振性が要求される。すなわち、ロボットや搬送装置などに用いられる産業用梁構造部材の制振性が高くなければ、例えば工場に設置したロボットを用いた場合のリードタイムの短縮化を図れないし、また、搬送装置が停止した時に、搬送装置に取り付けられたセンサの位置検出などを応答良く行うことができないなどの問題が生じるからである。
中でも、宇宙ロケットや人工衛星などの構造部材としてこのような産業用梁構造部材を使用した場合、宇宙空間では周囲に空気がないために振動が収まらないので、特に制振性が高いことは必要不可欠である。また、自動車、新幹線などの高速で移動する移動構造物についても同様に、軽量で且つ高剛性を備えていることに加えて十分な制振性が必要とされている。
【０００４】
ところで、ＣＦＲＰを使った産業用梁構造部材は、軽量で且つ強度の点でも非常に優れている反面、その剛性が高いが故に制振性が不充分であるという課題を抱えていた。すなわち、一旦振動が生じると振動がなかなか収まらず、例えばこれをロボットに利用すると、リードタイムの短縮化が困難になり、又、これを搬送装置に利用すると、応答性のよいセンサ計測を行うことができないなどの課題を抱えていた。また、制振性が低いために、このような産業用梁構造部材を精密機器の構造体に使用すると、精密機械の精度が低下するという課題もあった。
【０００５】
そこで、このようなＣＦＲＰの課題を解決した制振構造体として、特許文献２及び３には、炭素繊維に樹脂を含浸させたシート（プリプレグ）を積層し、各層間に粘弾性のプラスチックフィルム又は圧電セラミックスのパウダーを介在させた構造を有するものが開示されている。粘弾性プラスチックフィルム又は圧電セラミックスのパウダーをこのようにプリプレグの各層間に介在させることで、振動が起こったときにこのプラスチックフィルム自体の有する粘弾性によってその部分にずれが生じて振動を効率的に吸収することができるようになる。
【０００６】
また、特許文献４には、防振性を付与する添加剤として、ベンゾトリアゾール基を持つトリアゾ−ル化合物などが開示されている。
【先行技術文献】
【特許文献】
【０００７】
【特許文献１】特開２０００−２１６２１５号公報（２−４頁、図１）
【特許文献２】特開２００３−１１８０３８号公報
【特許文献３】特開２００５−１５０５１０号公報
【特許文献４】特許第３３１８５９３号公報
【発明の概要】
【発明が解決しようとする課題】
【０００８】
しかしながら、特許文献２及び３に開示されているように、制振性を高めるために、プリプレグ間に従来の粘弾性プラスチックフィルムを介在させたのみでは、接着性が不足して強度が低下する傾向があった。また、プリプレグ間に圧電セラミックスパウダーを介在させた場合には、毒性や環境への負荷が大きくて実用性の点で問題であった。
また、特許文献４において開示されているトリアゾール化合物は、添加量が多いために材料強度が低下したり、コストが高騰したりするなどの点で好ましくなく、また、改質効果も十分とは言い難いものであった。
【０００９】
そこで本発明は、炭素繊維強化プラスチック（ＣＦＲＰ）を主材とする樹脂複合材に関し、制振性に優れており、しかも強度に優れ、さらには毒性や環境への負荷が小さくて実用性に富んだ、新たな樹脂複合材を提供せんとするものである。
【課題を解決するための手段】
【００１０】
かかる課題に鑑みて、本発明は、炭素繊維強化プラスチック中にトリアジン化合物が分散してなる構成を備えた樹脂複合材を提案するものである。
【００１１】
このような樹脂複合材であれば、制振性に優れており、しかも強度に優れ、毒性や環境への負荷も小さくて実用性に富んだ樹脂複合材であるから、梁構造部材等として好適に使用することができる。
【発明を実施するための形態】
【００１２】
以下、本発明の実施形態の一例について説明するが、本発明の範囲が以下に説明する実施形態に限定されるものではない。
【００１３】
＜本樹脂複合材＞
本実施形態に係る樹脂複合材（以下「本樹脂複合材」という）は、炭素繊維強化プラスチック（「ＣＦＲＰ」という）中にトリアジン化合物が分散してなる構成を備えた樹脂複合材である。
ここで、「複合材」とは、材質の異なる材料を組み合わせて一体化したものであり、「樹脂複合材」とは、その一種類が樹脂である複合材の意味である。
【００１４】
（ＣＦＲＰ）
炭素繊維強化プラスチック（ＣＦＲＰ）は、強化繊維と、マトリックス樹脂（以下「ＣＦＲＰのプラスチック」ともいう）とからなる樹脂複合材であればよい。炭素繊維とプラスチックとが複合一体化してなるものであれば、その複合化手段は任意であり、現在公知のものを採用することができる。
例えば炭素繊維とプラスチックとを複合化する方法として、細かく切断した繊維をプラスチック中に均一に混入させる方法や、繊維に方向性を持たせたままプラスチックに浸潤させる方法などを挙げることができる。但し、これに限定されるものではない。
より具体的には、プラスチック中に炭素繊維を含浸させた薄いシート状の含浸体からなるプリプレグを作製しておき、このプリプレグを積層して加熱溶融一体化しなる構成の樹脂複合材を挙げることができる。
【００１５】
炭素繊維としては、例えばポリアクリロニトリル系炭素繊維（ＰＡＮ系）、レーヨン系炭素繊維、ピッチ系炭素繊維、あるいはポリビニルアルコール系炭素繊維等の前駆体繊維を使用することができる。中でも、アクリルニトリル重合体あるいはその共重合体から得られるポリアクリロニトリル系炭素繊維（「ＰＡＮ系炭素繊維」）およびピッチ系炭素繊維が好ましい。
【００１６】
他方、マトリックス樹脂（プラスチック）としては、エポキシ、不飽和ポリエステル、フェノール、ビニルエーテル、ポリ（メタ）アクリレート、ポリウレタン、メラミン、マレイミド、ポリイミド等の重合・硬化型やポリオレフィン、ポリエステル、アクリル、ポリアミド、ポミアミドイミド、ポリカーボネート、ポリエーテルサルフォン、ポリエーテルエーテルケトン等の熱可塑性樹脂のうちの一種類、或いはこれらのうちの二種類以上の混合樹脂を挙げることができる。
【００１７】
以上の中でも、ピッチ系炭素繊維と、エポキシ樹脂とからなる炭素繊維強化プラスチックが、剛性、耐熱性、加工性などの面で好適である。
【００１８】
（トリアジン化合物）
ＣＦＲＰにトリアジン化合物を分散させることで制振性が高まる原理は、明らかではないものの、おそらく特許第３３１８５９３号公報に開示された高双極子モーメントを有する有機低分子を添加した場合の原理に相応したものと類推される。但し、特許第３３１８５９３号公報に開示された有機低分子よりも、トリアジン化合物の方が制振性を高める効果が優れていることを確認している。
【００１９】
トリアジン化合物は、トリアジン環を１分子中に少なくとも１個有する化合物であればよい。例えばメラミン、メラミン樹脂、シアヌール酸、イソシアヌール酸、硫酸メラミン、ポリリン酸メラミン、アンメリン、メラム、硫酸メラム、ベンズグアナミン、アセトグアナミン、フタロジグアナミン、サクシノグアナミン、メラミンシアヌレート、メラミンフォスフェート、ピロリン酸メラミン、ブチレンジグアナミン、ノルボルネンジグアナミン、トリグアナミン、ベンゾグアナミン、アセトグアナミン、メチレンジメラミン、エチレンジメラミン、トリメチレンジメラミン、テトラメチレンジメラミン、ヘキサメチレンジメラミン、１，３−ヘキシレンジメラミン、トリアジンチオール、トリアジンチオエーテル、トリス（β−シアノエチル）イソシアヌレート等が挙げられ、これらのうちの一種又は二種以上の組み合わせからなる混合樹脂を用いることができる。
中でも、トリアジンチオールおよびトリアジンチオエーテルは、制振効果上特に好ましい。
【００２０】
トリアジン化合物の含有量に関しては、特に制限するものではない。組成との兼ね合いにもよるが、制振性への寄与で決めるのが好ましく、ＣＦＲＰ中に０．１〜６０重量％の割合で含有するのが好ましい。０．１重量％以上であれば、制振性を有意に高めることができる。一方、６０重量％以下であれば、制振性を有意に高めることができ、しかも強度が低下することもなく好ましい。
【００２１】
（トリアジン化合物を分散させる手段）
トリアジン化合物をＣＦＲＰ中に分散させる手段としては、例えばＣＦＲＰを構成する樹脂中にトリアジン化合物を混練して分散させてプリプレグを作製する方法、ＣＦＲＰを構成するのに用いる複数のプリプレグ間にトリアジン化合物を均一に振り撒き、プリプレグの加熱溶融一体化の過程でＣＦＲＰのプラスチック中に分散させる方法、トリアジン化合物の溶液ないし分散液を、ＣＦＲＰを構成するプリプレグ上にコーティングして乾燥させ、プリプレグの加熱溶融一体化の過程でＣＦＲＰのプラスチックに分散させる方法、トリアジン化合物をバインダー樹脂に溶解乃至分散させてなる溶液ないし分散液を、ＣＦＲＰを構成するプリプレグ上にコーティングして乾燥させ、プリプレグの加熱溶融一体化の過程で、ＣＦＲＰのプラスチックと樹脂バインダーとの接着を促すと共にＣＦＲＰのプラスチックにトリアジン化合物を分散させる方法、その他の方法を採用することができる。
【００２２】
トリアジン化合物を分散させる樹脂バインダーとしては、例えば熱可塑性樹脂、熱硬化性樹脂、光硬化樹脂、コーティング用樹脂など、加工様式や組成面など、特に制約なく使用することができる。
具体例としては、例えばエチレン、プロピレン、ブテン等の単独重合体又は共重合体等のポリオレフィン（ＰＯ）系樹脂、環状ポリオレフィン等の非晶質ポリオレフィン樹脂（ＡＰＯ）、ポリスチレン（ＰＳ）、ＡＢＳ、ＳＢＳ等のポリスチレン系樹脂、ポリ塩化ビニル（ＰＶＣ）樹脂、ポリ塩化ビニリデン（ＰＶＤＣ）樹脂、ポリメチルメタクリレート（ＰＭＭＡ）、共重合アクリル等のアクリル系樹脂、ポリウレタン（ＰＵ）系樹脂、エポキシ系樹脂、ポリエチレンテレフタレート（ＰＥＴ）、ポリエチレン−２，６−ナフタレート（ＰＥＮ）等のポリエステル系樹脂、ナイロン６、ナイロン１２、共重合ナイロン等のポリアミド（ＰＡ）系樹脂、ポリビニルアルコール（ＰＶＡ）樹脂、エチレン−ビニルアルコール共重合体（ＥＶＯＨ）等のポリビニルアルコール系樹脂、ポリイミド（ＰＩ）樹脂、ポリエーテルイミド（ＰＥＩ）樹脂、ポリサルホン（ＰＳ）樹脂、ポリエーテルサルホン（ＰＥＳ）樹脂、ポリアミドイミド（ＰＡＩ）樹脂、ポリエーテルエーテルケトン（ＰＥＥＫ）樹脂、ポリカーボネート（ＰＣ）樹脂、ポリビニルブチラール（ＰＶＢ）樹脂、ポリアリレート（ＰＡＲ）樹脂、エチレン−四フッ化エチレン共重合体（ＥＴＦＥ）、三フッ化塩化エチレン（ＰＣＴＦＥ）、四フッ化エチレン−六フッ化プロピレン共重合体（ＦＥＰ）、四フッ化エチレン−パーフルオロアルコキシエチレン共重合体（ＰＦＡ）、フッ化ビニリデン（ＰＶＤＦ）、フッ化ビニル（ＰＶＦ）、パーフルオロエチレン−パーフロロプロピレン−パーフロロビニルエーテル三元共重合体（ＥＰＥ）等のフッ素系樹脂、（メタ）アクリレート系樹脂などを挙げることができる。
【００２３】
トリアジン化合物を分散させる樹脂バインダーは、ＣＦＲＰのプラスチックと同じ種類の樹脂であってもよいし、また、異なる種類の樹脂であってもよい。
同じ種類の樹脂であればＣＦＲＰと容易に一体化するため、加工性、接着性の面からＣＦＲＰのプラスチックと共通の樹脂をバインダーとして用いるのが好ましい。この場合、具体的にはＣＦＲＰのプラスチックにトリアジン化合物を分散させた後、炭素繊維とともに薄い含浸体のプリプレグを作製することができる。
【００２４】
（形態）
本樹脂複合材は、シート状、板状、パイプ状（丸パイプ状、角パイプ状）、中実棒状、ハニカム状など、用途に応じて任意の形状に成形して提供することができる。
この際の成形方法の一例として、例えば型に繊維骨材を敷き、硬化剤を混合した樹脂を脱泡しながら多重積層してゆくハンドレイアップ法やスプレーアップ法のほか、あらかじめ骨材と樹脂を混合したシート状のものを金型で圧縮成型するＳＭＣプレス法、インジェクション成形の様に繊維を敷き詰めた合わせ型に樹脂を注入するＲＴＭ法、繊維とマトリクス（接着剤）を予め馴染ませてある部材（プリプレグなど）を大型の窯（オートクレーブ）で焼き固める方法などを挙げることができる。
【００２５】
（梁構造部材）
本樹脂複合材は、制振性に優れているばかりか、強度に優れ、さらには毒性や環境への負荷の小さくて実用性に富んでいるため、梁構造部材、例えばロボットや搬送装置に使用する制振性産業用梁構造部材として好適に用いることができる。例えば、スマートコンポジット（異種材料の組合せ）を可能としながら制振性に優れたロボットアームを作製することができる。
なお、ロボットは、タスク上の工程中、ハンドリングを２４時間中何サイクルも行うものであるから、本樹脂複合材からなる制振性産業用梁構造部材をロボットのアームに適用することで、サイクル時間の短縮化を計り、生産能力を向上させることができる。
【００２６】
次に、本樹脂複合材の利用例として、本樹脂複合材からなる制振性産業用梁構造部材（以下「本制振性産業用梁構造部材」という）の応用例について説明する。
【００２７】
本制振性産業用梁構造部材は、直交座標系ロボットの両持ち梁構造の支持フレームに適用することができる。この際、ロボットの各支持フレームの何れか又は全てに、本制振性産業用梁構造部材を使用することが可能である。この適用により、ロボットハンドの停止後、支持フレームの振動を素早く制振させることができるので、ロボットハンドの動作速度を高めてリードタイムの短縮化を図ることができる。
また、片持ち梁構造の直交座標系ロボットの支持フレームに本制振性産業用梁構造部材を適用しても、同様の制振効果によりリードタイムの短縮化を図ることができる。
以上のように、片持ち、両持ちの支持構造を有する直交構造式機械に本制振性産業用梁構造部材を使用した場合、振動低減効果によって構造体の位置精度の向上及びリード及びタスクタイム短縮による生産能力の向上に貢献するとともに、制振システムに対するメンテナンスフリーを実現できるようになる。
【００２８】
本制振性産業用梁構造部材は、回転式多関節型ロボットの支持部に用いることもできる。例えば片持ちハンドタイプのロボットにおいて、回転支柱部と片持ちハンド部とに本制振性産業用梁構造部材を使用することで、ロボットが停止した後にハンド等の慣性重量で振動が生じても、振動を素早く抑えることができる。すなわち、多軸回転移動を行う装置上での振動低減効果により、構造体の位置精度の向上及びリードタイム及びタスクタイムを短縮し、生産能力の向上に貢献するとともに、制振システムに対するメンテナンスフリーを実現することができる。
このように回転運動や直線運動を行う機械上で振動低減による効果により、構造体の位置精度の向上及びリードタイム及びタスクタイムの短縮による生産能力の向上を図ることができる。
なお、制振性産業用梁構造部材の断面形状は丸パイプ状又は角パイプ状であってもよく、断面の大きさが徐々に変化するようなものであってもよい。なお、支持部は、板状部材又はハニカム板でも構わない。
【００２９】
ロボットの片持ちハンド部に本制振性産業用梁構造部材を用いることもできる。これによって、制振効果による位置精度の向上を図ることができる。すなわち、片持式の搬送または計測用構造においても、前述した機械との組合せによる制振を伴った移動を可能とし、又は制振を伴った単独での固定も可能とすることができる。そして、振動低減による効果により構造体の位置精度の向上及びリードタイム及びタスクタイムの短縮による生産能力の向上に貢献するとともに、制振システムに対するメンテナンスフリーを可能とすることができる。また、搬送用ではワークに対して、計測用では取付機器が振動から受けるダメージを軽減することができる。
【００３０】
本制振性産業用梁構造部材をローラ式搬送装置のローラに適用することもできる。このように本制振性産業用梁構造部材をローラ式搬送装置のローラに適用することで、ローラの回転に伴う振動を素早く抑えることができるので、産業用機械において搬送物の振動制止に基づく工程短縮によって搬送能力が向上し、搬送物が振動から受けるダメージを軽減することができる。
なお、この場合の制振性産業用梁構造部材の断面形状は丸パイプであるのが好ましい。
【００３１】
その他、本制振性産業用梁構造部材は、産業用機械全般に適用可能である。そして、ＰＡＮ系、ピッチ系及びこれらの複合したカーボン繊維強化スマートコンポジット化による制振構造システムを達成することができ、その適用範囲は稼動部への適用、固定部への適用の如何を問わない。
【００３２】
本制振性産業用梁構造部材は、軽量、高剛性に加えて、優れた制振性を有しているばかりか、本制振性産業用梁構造部材自体が制振性を有していることで、メンテナンスフリーとすることができる。すなわち、一旦制振性産業用梁構造部材を作れば、その後に特別な制振構造の構成要素を加える必要がない。具体的には、制振性を保つためにダンパーや防振ゴムを特別に加える必要がない。そして、このようなすぐれた制振性を有していることで、本制振性産業用梁構造部材を、例えばロボットの構造部材として使用したときにはリードタイムの短縮に貢献する。すなわち、製造サイクルの短縮をはかることができ、ロボットや自動機、搬送装置に適用した場合の効果を大きくすることができる。
【００３３】
［用語の説明］
本発明において、「Ｘ〜Ｙ」（Ｘ，Ｙは任意の数字）と表現した場合、特にことわらない限り「Ｘ以上Ｙ以下」の意と共に、「好ましくはＸより大きい」及び「好ましくはＹより小さい」の意を包含するものとする。
また、本発明において、「Ｘ以上」（Ｘは任意の数字）と表現した場合、特にことわらない限り、「好ましくはＸより大きい」の意を包含し、「Ｙ以下」（Ｙは任意の数字）と表現した場合、特にことわらない限り、「好ましくはＹより小さい」の意を包含するものとする。
【実施例】
【００３４】
以下に実施例を示すが、これらにより本発明は何ら制限を受けるものではない。まず、実施例、及び、比較例における物性値の測定・評価方法を以下に示す。
【００３５】
［物性値の測定・評価方法］
＜制振性＞
幅１０ｍｍ、長さ２７０ｍｍのサンプルを切り出し、片端固定（片持ち梁）方式で片側５０ｍｍを固定して、ＪＩＳ  Ｇ  ０６０２に準拠して減衰による振幅の半減時間を測定した。
制振性の評価は、室温で液状のエポキシ樹脂とピッチ系炭素繊維からなるＣＦＲＰ（比較例１）の半減時間（９４７ｍｓ）を基準とし、当該基準値と対比して次のように評価した。
なお、比較例１の半減時間（９４７ｍｓ）は、実用的に好ましいとは評価できない値であった。
【００３６】
○：基準する振幅の半減時間（９４７ｍｓ）の６０％未満
△：同６０％以上８０％未満
×：同８０％以上
【００３７】
＜接着性＞
ＪＩＳ  Ｋ  ７０７８に準拠して、層間せん断強度（ＩＬＳＳ）を測定した。
接着性の評価は、室温で液状のエポキシ樹脂とピッチ系炭素繊維からなるＣＦＲＰ（比較例１）における層間せん断強度の値（７１ＭＰａ）を基準とし、当該基準値と対比して次のように評価した。
なお、比較例１の層間せん断強度の値（７１ＭＰａ）は、実用的に好ましいと評価できる値であった。
【００３８】
○：基準とする層間せん断強度の値（７１ＭＰａ）の８０％以上
△：同６０％以上８０％未満
×：同６０％未満
【００３９】
＜環境負荷性＞
環境負荷性の評価は、次のように鉛の有無によって判定を行った。ちなみに、比較例１は○との評価であった。
【００４０】
○：鉛が入っていない。
×：鉛が入っている。
【００４１】
（比較例１）
室温で液状のエポキシ樹脂中に、ピッチ系炭素繊維（三菱樹脂製ダイアリードＫ６３７１２）を含浸させてなる厚さ０．３ｍｍプリプレグ（ＦＡＷ：３４０ｇ／ｍ２，ＲＣ：３５％，ＣＰＴ＝０．３ｍｍ）を６枚準備し、プリプレグ６枚を積層して樹脂複合材とした。
この樹脂複合材を１２０℃にて熱プレスすることにより、加熱溶融一体化並びにＣＦＲＰのプラスチック（エポキシ樹脂）の硬化を行い、厚さ１．８ｍｍのＣＦＲＰ板（サンプル）を得た。
このようにして得られた樹脂複合材としてのＣＦＲＰ板について、制振性、接着性、環境負荷性を上記要領で評価し、結果を表１に示した。
【００４２】
（実施例１）
室温で液状のエポキシ樹脂１００重量部に、トリアジン化合物の２，４−ビス−（ｎ−オクチルチオ)−６−（４−ヒドロキシ−３，５−ジ−ｔ−ブチルアニリノ)−１，３，５−トリアジン１０重量部を添加して分散させてなる樹脂中に、１００重量部のピッチ系炭素繊維（三菱樹脂製ダイアリードＫ６３７１２）を含浸させて厚さ０．３ｍｍプリプレグ（ＣＦＲＰ中のトリアジン化合物の含有量：約５重量％）を６枚作製した。
この６枚のプリプレグを積層して１２０℃にて熱プレスすることによって、加熱溶融一体化並びにＣＦＲＰのプラスチック（エポキシ樹脂）の硬化とトリアジン化合物のＣＦＲＰのプラスチックへの分散を行い、トリアジン化合物が炭素繊維強化プラスチック中に分散してなる樹脂複合材として厚さ１．８ｍｍのＣＦＲＰ板（サンプル）を得た。
得られた樹脂複合材（ＣＦＲＰ板）について、比較例１と同様に制振性、接着性、環境負荷性を評価し、結果を表１に示した。
【００４３】
（比較例２）
比較例１と同様のプリプレグを６枚と、両表面を大気下でプラズマ表面処理した厚さ０．０５ｍｍのポリイミドフィルム１枚とを準備し、上から３枚目と４枚目のプリプレグ間にポリイミドフィルムを挟んでプリプレグ６枚を積層して樹脂複合材とした。
この樹脂複合材を１２０℃にて熱プレスすることにより、加熱溶融一体化並びにＣＦＲＰのプラスチック（エポキシ樹脂）の硬化、並びにプリプレグとポリイミド間の接着促進を行い、樹脂複合材として厚さ１．８ｍｍのＣＦＲＰ板（サンプル）を得た。
得られた樹脂複合材（ＣＦＲＰ板）について、比較例１と同様に制振性、接着性、環境負荷性を評価し、結果を表１に示した。
【００４４】
（比較例３）
比較例１と同様にプリプレグを６枚準備し、上から１枚目と２枚目、５枚目と６枚目のプリプレグ間にＰＺＴ粒子が挟まるように、粒径１μｍのＰＺＴ粒子を、２枚目と６枚目のプリプレグ上に１４ｇ／ｍ2の割合で均等に振り撒き、これら６枚のプリプレグを積層して樹脂複合材とした。
この樹脂複合材を１２０℃にて熱プレスすることによって、加熱溶融一体化並びにＣＦＲＰのプラスチック（エポキシ樹脂）の硬化とＰＺＴ粒子のＣＦＲＰのプラスチックへの分散を行い、樹脂複合材として厚さ１．８ｍｍのＣＦＲＰ板（サンプル）を得た。
得られた樹脂複合材（ＣＦＲＰ板）について、比較例１と同様に制振性、接着性、環境負荷性を評価し、結果を表１に示した。
【００４５】
（比較例４）
トリアジン化合物の代わりに、トリアゾール化合物である２−（２Ｈ−ベンゾトリアゾール−２−イル）−６−（１−メチル−１−フェニルエチル）−４−（１，１，３，３−テトラメチルブチル）フェノールを添加分散した以外は、実施例１と同様に厚さ１．８ｍｍのＣＦＲＰ板（サンプル）を得た。
得られた樹脂複合材（ＣＦＲＰ板）について、比較例１と同様に制振性、接着性、環境負荷性を評価し、結果を表１に示した。
【００４６】
【表１】
2011012095.tif 000002
【００４７】
この結果、炭素繊維強化プラスチック（ＣＦＲＰ）中にトリアジン化合物を分散させることにより、従来、制振性を高める手段として提案されていた、ＣＦＲＰ中にＰＺＴ粒子を分散させる手段と比較して、環境負荷性の面でも優れていることは勿論、樹脂複合材の制振性をより一層高めることができことが分かった。
また、従来、防振性を高める添加物として開示されていたトリアゾール化合物に比べても、制振性を高める効果は顕著に優れていることが分かった。